(57)【要約】  電気化学デバイスは、正極と、負極と、を具備する。電気化学デバイス用正極は、正極集電体と、前記正極集電体上に形成された導電性高分子を含む活性層と、を備える。前記導電性高分子は、ポリアニリン類を含む。前記活性層は、赤外線吸収スペクトルにおいてカルボニル基に由来するピークを示す。前記カルボニル基に由来するピークは、例えば、１６００ｃｍ−１以上１７００ｃｍ−１以下の範囲に現れる。
2018181874.tif 000002
【特許請求の範囲】
【請求項１】
正極集電体と、前記正極集電体上に形成された導電性高分子を含む活性層と、を備え、
前記導電性高分子は、ポリアニリン類を含み、
前記活性層は、赤外線吸収スペクトルにおいてカルボニル基に由来するピークを示す、
電気化学デバイス用正極。
【請求項２】
前記カルボニル基に由来するピークは、少なくとも１６００ｃｍ−１以上１７００ｃｍ−１以下の範囲に現れる、
請求項１に記載の電気化学デバイス用正極。
【請求項３】
前記活性層は、前記カルボニル基に由来するピークとして、少なくとも、アミド結合のカルボニル基に由来するピークを示す、
請求項１または２に記載の電気化学デバイス用正極。
【請求項４】
前記活性層は、還元作用を示すカルボニル基含有化合物またはその残渣を含む、
請求項１〜３のいずれか１項に記載の電気化学デバイス用正極。
【請求項５】
前記カルボニル基含有化合物は、アルデヒド類、ギ酸、シュウ酸、没食子酸、およびアスコルビン酸類からなる群より選択される少なくとも一種である、
請求項４に記載の電気化学デバイス用正極。
【請求項６】
前記カルボニル基含有化合物は、複数のカルボン酸を有する、
請求項１〜３のいずれか１項に記載の電気化学デバイス用正極。
【請求項７】
正極と、負極と、を具備し、
前記正極は、請求項１〜６のいずれか１項に記載の正極である、
電気化学デバイス。
【発明の詳細な説明】
【技術分野】
【０００１】
本発明は、導電性高分子を含む活性層を備える電気化学デバイス用正極およびそれを備える電気化学デバイスに関する。
【背景技術】
【０００２】
近年、リチウムイオン二次電池と電気二重層キャパシタの中間的な性能を有する電気化学デバイスが注目を集めており、例えば導電性高分子を正極材料として用いることが検討されている（例えば、特許文献１）。正極材料として導電性高分子を含む電気化学デバイスは、アニオンの吸着（ドープ）と脱離（脱ドープ）により充放電を行うため、反応抵抗が小さく、一般的なリチウムイオン二次電池に比べると高い出力を有している。
【先行技術文献】
【特許文献】
【０００３】
【特許文献１】特開２０１４−３５８３６号公報
【発明の概要】
【０００４】
ポリアニリンまたはその誘導体を含むポリアニリン類を導電性高分子として用いた場合、電気化学デバイスに一定電圧が連続的に印加されるフロート充電において、フロート特性が低下し易い。
【０００５】
本発明の一局面は、正極集電体と、前記正極集電体上に形成された導電性高分子を含む活性層と、を備え、
前記導電性高分子は、ポリアニリン類を含み、
前記活性層は、赤外線吸収スペクトル（以下、ＩＲスペクトルと言う）においてカルボニル基に由来するピークを示す、電気化学デバイス用正極に関する。
【０００６】
本発明の他の局面は、正極と、負極と、を具備し、前記正極は、上記の正極である、電気化学デバイスに関する。
【０００７】
本発明によれば、電気化学デバイスのフロート特性の低下が抑制される。
【図面の簡単な説明】
【０００８】
【図１】図１は、本発明の一実施形態に係る電気化学デバイス用正極の断面模式図である。
【図２】図２は、本発明の一実施形態に係る電気化学デバイスの断面模式図である。
【図３】図３は、図２の電気化学デバイスの電極群の構成を説明するための概略図である。
【図４】図４は、実施例１の正極の活性層のＩＲスペクトルである。
【図５】図５は、実施例１〜２および比較例１の電気化学デバイスのフロート特性（フロート充電時の内部抵抗変化ΔＤＣＲ）の評価結果を示すグラフである。
【図６】図６は、実施例１〜２および比較例１の電気化学デバイスの信頼性（フロート充電時の容量変化率ΔＣ）の評価結果を示すグラフである。
【図７】図７は、実施例１および比較例１の電気化学デバイスの耐電圧性（反応電流密度）の評価結果を示すグラフである。
【発明を実施するための形態】
【０００９】
電気化学デバイスにおいて、導電性高分子を正極材料として用いることが検討されている。充電時には、電解液中のアニオンが導電性高分子にドープされ、電解液中のリチウムイオンが負極材料に吸蔵される。放電時には、導電性高分子から脱ドープされたアニオンが電解液中へ移動し、負極材料から放出されたリチウムイオンが電解液中へ移動する。なお、本発明において、導電性高分子は、脱ドープ状態において導電性が殆どない、または導電性がない場合も含む。
【００１０】
導電性高分子として、ポリアニリンおよびその誘導体などのポリアニリン類を用いる場合、フロート充電により電気化学デバイスに一定電圧が連続的に印加されると、正極の容量が低下し易くなる。
【００１１】
本発明の一実施形態に係る電気化学デバイス用正極では、導電性高分子を含む活性層において、導電性高分子がポリアニリン類を含むとともに、活性層が、ＩＲスペクトルにおいてカルボニル基（＞Ｃ＝Ｏ）に由来するピークを示す。このような活性層を設けることで、充放電に寄与する導電性高分子の状態を維持できる。よって、フロート充電時の内部抵抗の増加が抑制される。また、フロート充電時の容量低下が抑制されることにより、電気化学デバイスのフロート特性の低下を抑制できる。
【００１２】
上記ＩＲスペクトルは、正極を十分に洗浄し、乾燥することにより得られるサンプルの表面の活性層について測定すればよい。
≪電気化学デバイス≫
本実施形態に係る電気化学デバイスは、正極と、負極と、を具備する。正極は、正極集電体と、正極集電体上に形成された活性層とを備える。正極集電体上にはカーボン層を形成してもよい。カーボン層を設ける場合には、正極集電体と活性層との間の抵抗を低減して、容量の低下を抑制できるため、フロート特性の低下を抑制する上でより有利である。活性層は、正極集電体と活性層との間にカーボン層などを介在させた状態で、正極集電体上に配されていてもよく、カーボン層が存在しない領域がある場合には、正極集電体上に直接配されていてもよい。
【００１３】
図１に、カーボン層を含む場合の正極の概略縦断面図を示す。図示例の正極１１は、正極集電体１１１と、正極集電体１１１上に形成されたカーボン層１１２と、カーボン層１１２を介して正極集電体１１１上に形成された活性層１１３と、を備える。活性層１１３は、ポリアニリン類を含む導電性高分子を含む。活性層１１３は、ＩＲスペクトルにおいてカルボニル基に由来するピークを示す。
【００１４】
以下、本発明に係る電気化学デバイスの構成について、図面を参照しながら、より詳細に説明する。図２は、本実施形態に係る電気化学デバイス１００の断面模式図であり、図３は、同電気化学デバイス１００が具備する電極群１０の一部を展開した概略図である。
【００１５】
電気化学デバイス１００は、電極群１０と、電極群１０を収容する容器１０１と、容器１０１の開口を塞ぐ封口体１０２と、封口体１０２を覆う座板１０３と、封口体１０２から導出され、座板１０３を貫通するリード線１０４Ａ、１０４Ｂと、各リード線と電極群１０の各電極とを接続するリードタブ１０５Ａ、１０５Ｂと、を備える。容器１０１の開口端近傍は、内側に絞り加工されている。容器１０１の開口端を、封口体１０２に対してかしめるように、容器１０１の開口端はカール加工されている。電極群１０は、正極１１と負極とを備えている。通常、正極１１と負極との間にはセパレータが配置される。
（正極）
本発明には、電気化学デバイスの正極（電気化学デバイス用正極）も包含される。以下に正極についてより詳細に説明する。
【００１６】
（正極集電体）
正極１１が備える正極集電体１１１には、例えば、シート状の金属材料が用いられる。シート状の金属材料としては、例えば、金属箔、金属多孔体、パンチングメタル、エキスパンデッドメタル、エッチングメタルなどが用いられる。正極集電体１１１の材質としては、例えば、アルミニウム、アルミニウム合金、ニッケル、チタンなどを用いることができ、好ましくは、アルミニウム、アルミニウム合金が用いられる。正極集電体１１１の厚みは、例えば、１０〜１００μｍである。
（カーボン層）
カーボン層１１２は、例えば、正極集電体１１１の表面に導電性炭素材料を蒸着することにより形成される。あるいは、カーボン層１１２は、導電性炭素材料を含むカーボンペーストを、正極集電体１１１の表面に塗布して塗膜を形成し、その後、塗膜を乾燥することで形成される。カーボンペーストは、例えば、導電性炭素材料と、高分子材料と、水および／または有機溶媒とを含む。カーボン層１１２の厚さは、例えば１〜２０μｍであればよい。
【００１７】
導電性炭素材料には、黒鉛、ハードカーボン、ソフトカーボン、カーボンブラックなどを用いることができる。なかでも、カーボンブラックは、薄くて導電性に優れたカーボン層１１２が形成され易い点で好ましい。導電性炭素材料の平均粒径Ｄ１は特に限定されないが、例えば、３〜５００ｎｍであり、１０〜１００ｎｍであることが好ましい。平均粒径とは、レーザー回折式の粒度分布測定装置により求められる体積粒度分布におけるメディアン径（Ｄ５０）である（以下、同じ）。なお、カーボンブラックの平均粒径Ｄ１は、走査型電子顕微鏡で観察することにより、算出してもよい。
【００１８】
高分子材料の材質は特に限定されないが、電気化学的に安定であり、耐酸性に優れる点で、フッ素樹脂、アクリル樹脂、ポリ塩化ビニル、ポリオレフィン樹脂、スチレン−ブタジエンゴム（ＳＢＲ）、水ガラス（珪酸ナトリウムのポリマー）等が好ましく用いられる。
（活性層）
活性層１１３は、導電性高分子を含む。活性層１１３を作製する際には、まず導電性高分子層を形成する。導電性高分子層は、例えば、カーボン層１１２を備える正極集電体１１１を、導電性高分子の原料を含む反応液に浸漬し、正極集電体１１１の存在下で原料を電解重合することにより形成される。導電性高分子層を形成する際に、正極集電体１１１をアノードとして電解重合を行うことにより、導電性高分子層は、カーボン層１１２の表面を覆うように形成される。なお、カーボン層１１２を形成しない場合には、正極集電体１１１を反応液に浸漬して電解重合を行うことで導電性高分子層が正極集電体１１１の表面を覆うように形成される。また、カーボン層以外の介在層を形成した後に、導電性高分子層を形成してもよい。
【００１９】
導電性高分子層は、電解重合以外の方法で形成されてもよい。例えば、原料を化学重合することにより、導電性高分子層を形成してもよい。あるいは、導電性高分子もしくはその分散体（ｄｉｓｐｅｒｓｉｏｎ）を用いて導電性高分子層を形成してもよい。
【００２０】
本実施形態において、活性層１１３は、ポリアニリン類を含む導電性高分子を含むため、電解重合または化学重合で用いられる原料は、重合により導電性高分子を生成可能な重合性化合物であればよい。原料としては、モノマーおよび／またはオリゴマーなどが挙げられる。原料モノマーとしては、例えば、アニリンまたはその誘導体などのアニリン類が挙げられる。アニリンの誘導体とは、アニリンを基本骨格とするモノマーを意味する。原料オリゴマーとしては、例えば、アニリン類のオリゴマーが挙げられる。これらの原料は、一種を単独で用いてもよく、二種以上を組み合わせて用いてもよい。
【００２１】
導電性高分子としては、ポリアニリン類が使用される。ポリアニリン類としては、ポリアニリンまたはその誘導体などを用いることができる。なお、ポリアニリンの誘導体とは、ポリアニリンを基本骨格とする高分子を意味する。ポリアニリン類は、π共役系であることが好ましい。ポリアニリン類は、一種を単独で用いてもよく、二種以上を組み合わせて用いることができる。ポリアニリン類の重量平均分子量は、特に限定されないが、例えば１０００〜１０００００である。
【００２２】
活性層を構成する導電性高分子は、ポリアニリン類（第１導電性高分子とも言う）以外の導電性高分子（第２導電性高分子とも言う）を含んでもよいが、その比率は小さいことが好ましい。活性層を構成する導電性高分子全体に占める第１導電性高分子の比率は、例えば、９０質量％以上であり、９５質量％以上であることが好ましく、導電性高分子をポリアニリン類のみで構成することがさらに好ましい。第２導電性高分子としては、ポリアニリン類以外のπ共役系高分子、例えば、ポリピロール、ポリチオフェン、ポリフラン、ポリチオフェンビニレン、ポリピリジン、または、これらの誘導体を用いることができる。なお、これらのπ共役系高分子の誘導体とは、π共役系高分子を基本骨格とする高分子を意味する。
【００２３】
電解重合または化学重合は、アニオン（ドーパント）を含む反応液を用いて行うことが望ましい。導電性高分子の分散液や溶液もまた、ドーパントを含むことが望ましい。ポリアニリン類および他のπ共役系高分子は、ドーパントをドープすることで、優れた導電性を発現する。例えば、化学重合では、ドーパントと酸化剤と原料モノマーとを含む反応液に正極集電体１１１を浸漬し、その後、反応液から引き揚げて乾燥させればよい。また、電解重合では、ドーパントと原料モノマーとを含む反応液に正極集電体１１１と対向電極とを浸漬し、正極集電体１１１をアノードとし、対向電極をカソードとして、両者の間に電流を流せばよい。
【００２４】
反応液の溶媒には、水を用いてもよいが、モノマーの溶解度を考慮して非水溶媒を用いてもよい。非水溶媒としては、アルコール類などを用いてもよい。導電性高分子の分散媒あるいは溶媒としても、水や上記非水溶媒が挙げられる。
【００２５】
ドーパントとしては、硫酸イオン、硝酸イオン、燐酸イオン、硼酸イオン、ベンゼンスルホン酸イオン、ナフタレンスルホン酸イオン、トルエンスルホン酸イオン、メタンスルホン酸イオン（ＣＦ３ＳＯ３−）、過塩素酸イオン（ＣｌＯ４−）、テトラフルオロ硼酸イオン（ＢＦ４−）、ヘキサフルオロ燐酸イオン（ＰＦ６−）、フルオロ硫酸イオン（ＦＳＯ３−）、ビス（フルオロスルホニル）イミドイオン（Ｎ（ＦＳＯ２）２−）、ビス（トリフルオロメタンスルホニル）イミドイオン（Ｎ（ＣＦ３ＳＯ２）２−）などが挙げられる。これらは単独で用いてもよく、２種以上を組み合わせて用いてもよい。
【００２６】
ドーパントは、高分子イオンであってもよい。高分子イオンとしては、ポリビニルスルホン酸、ポリスチレンスルホン酸、ポリアリルスルホン酸、ポリアクリルスルホン酸、ポリメタクリルスルホン酸、ポリ（２−アクリルアミド−２−メチルプロパンスルホン酸）、ポリイソプレンスルホン酸、ポリアクリル酸などのイオンが挙げられる。これらは単独重合体であってもよく、２種以上のモノマーの共重合体であってもよい。これらは単独で用いてもよく、２種以上を組み合わせて用いてもよい。
【００２７】
本実施形態において、活性層１１３は、ＩＲスペクトルにおいてカルボニル基に由来するピークを示す。このような活性層１１３は、導電性高分子層にカルボニル基を導入することにより形成できる。カルボニル基の導入は、例えば、カルボニル基含有化合物を、正極集電体１１１上に形成された導電性高分子層に接触させることにより行うことができる。カルボニル基含有化合物を導電性高分子層に接触させることにより、導電性高分子にカルボニル基含有化合物またはその残渣が、付着し（もしくは導入され）、活性層のＩＲスペクトルにおいて、カルボニル基に由来するピークが観測されるようになる。
【００２８】
活性層のＩＲスペクトルにおいて、カルボニル基に由来するピークが観察されればよく、カルボニル基に由来するピークの位置は、特に制限されない。しかし、活性層のＩＲスペクトルにおいて、カルボニル基に由来するピークは、少なくとも１６００ｃｍ−１以上１７００ｃｍ−１以下の範囲に現れることが好ましい。活性層のＩＲスペクトルがこのような範囲にピークを示す場合、フロート特性を維持し易くなる。また、カルボニル基に由来するピークが、１６００ｃｍ−１以上１７００ｃｍ−１以下の範囲に加え、この範囲以外の範囲に観察されてもよい。活性層は、カルボニル基に由来するピークとして、少なくとも、アミド結合のカルボニル基に由来するピークを示すことが好ましい。この場合、フロート特性を更に維持し易くなる。
【００２９】
カルボニル基の導電性高分子への導入の形態は特に制限されない。カルボニル基が直接または間接的に導電性高分子に結合した状態であってもよい。例えば、導電性高分子鎖の末端にカルボニル基が結合した状態であってもよい。また、分子間の相互作用によりカルボニル基が活性層に導入されていてもよい。カルボニル基は、例えば、ポリアニリン類に含まれる窒素原子に、結合または相互作用した状態で、活性層に導入されていてもよい。また、例えば、活性層に含まれる導電性高分子のモノマーやオリゴマーに結合した状態であってもよい。
【００３０】
カルボニル基含有化合物としては、例えば、カルボン酸類、カルボン酸エステル類、ラクトン類、アルデヒド類、ケトン類、アミド類、ラクタム類、コハク酸類、グルタル酸類、アジピン酸類、スベリン酸類、セバシン酸類、およびデセン酸類などが挙げられる。カルボニル基含有化合物は、一種を単独で用いてもよく、二種以上を組み合わせて用いてもよい。
【００３１】
カルボニル基含有化合物は、導電性高分子層に接触させることができればよい。例えば、導電性高分子層を、カルボニル基含有化合物及び／またはカルボニル基含有化合物を含む溶液を用いて処理してもよい。または、導電性高分子にドープしたドーパントを脱ドープするために還元処理を行う際に、カルボニル基含有化合物を用いてもよい。カルボニル基含有化合物は、カルボニル基含有化合物を含む溶液として用いてもよい。また、導電性高分子層を洗浄する際に、カルボニル基含有化合物を含む溶液を用いて洗浄してもよい。還元処理を行う際に、還元作用を示すカルボニル基含有化合物を用いれば、還元処理とカルボニル基の導電性高分子層への導入とを同じタイミングで行なうことができるため、有利である。
【００３２】
導電性高分子層が多孔体である場合は、多孔体の孔にカルボニル基含有化合物（またはカルボニル基含有化合物を含む溶液）を含浸させることが好ましい。
【００３３】
還元作用を示すカルボニル基含有化合物としては、例えば、アルデヒド類、ギ酸、シュウ酸、没食子酸、およびアスコルビン酸類（アスコルビン酸、イソアスコルビン酸、またはこれらの塩など）などが挙げられる。このような化合物は、適度な還元作用を示し、導電性高分子層を還元する際の還元剤として利用できるとともに、導電性高分子にカルボニル基を導入することができるため、高いフロート特性を確保する上で有利である。アルデヒド類としては、ホルムアルデヒド、グリオキサールなどの他、脂肪族アルデヒド、脂環族アルデヒド、芳香族アルデヒドのいずれを用いてもよい。アルデヒド類のうち、還元性が高い観点からは、ホルムアルデヒドやグリオキサールが好ましく、アセトアルデヒド、プロピオンアルデヒド、ブチルアルデヒドなどの脂肪族アルデヒドも好ましい。還元剤は一種を単独で用いてもよく、二種以上を組み合わせて用いてもよい。
【００３４】
カルボニル基含有化合物を含む溶液は、例えば、カルボニル基含有化合物と、この化合物を溶解する溶媒とを含む。溶媒としては、例えば、水、アルコール類などの有機溶媒が挙げられる。
【００３５】
また、カルボン酸の数が多いカルボニル基含有化合物を用いることで活性層の強度を向上させることができる。具体的には、１つのカルボン酸を有するカルボニル基含有化合物には、１つの導電性高分子が結合するが、複数のカルボン酸を有するカルボニル基含有化合物には、これらカルボン酸のそれぞれに導電性高分子が複数結合するため、活性層の結合が強固になる。
【００３６】
また、複数のカルボン酸の間の距離が長く、さらに枝分かれ構造を有するカルボニル基含有化合物は、カルボン酸における二次元ないし三次元のネットワーク構造を形成するため活性層の強度がより高くなるため好ましい。
【００３７】
このようなカルボニル基含有化合物としては、アルキルジカルボン酸類、アルキルトリカルボン酸、アリールトリカルボン酸類およびアリールテトラカルボン酸類があげられる。
【００３８】
アルキルジカルボン酸類としては、２−ブチルコハク酸、２，３−ジメチルグルタル酸、２，３−ジエチルグルタル酸、２，３−ジプロピルグルタル酸、２−ブチル−３−メチルグルタル酸、２，２，４，４−テトラエチルグルタル酸、３，３，５−トリメチルアジピン酸、２，７−ジブチルスベリン酸、２，９−ジプロピルセバシン酸、１２−ビニル−８−オクタデセン二酸および７，１２−ジメチルー７，１１−オクタデカジエン−１，１８−ジカルボン酸等があげられる。
【００３９】
アルキルトリカルボン酸類としては、１，２，４−ブタントリカルボン酸、１，２，５−ヘキサントリカルボン酸、１，２，４−シクロヘキサントリカルボン酸および１，２，７，８−オクタンテトラカルボン酸等があげられる。
【００４０】
アリールトリカルボン酸類としては、１，２，４−ベンゼントリカルボン酸(トリメリット酸)、１，２，５−ベンゼントリカルボン酸、２，５，７−ナフタレントリカルボン酸および１，２，４−ナフタレントリカルボン酸等があげられる。
【００４１】
アリールテトラカルボン酸類としては、ピロメリット酸があげられる。
【００４２】
なお、活性層１１３の厚みは、例えば、電解の電流密度や重合時間を適宜変更したり、正極集電体上に付着させる導電性高分子の量を調節したりすることで容易に制御することができる。活性層１１３の厚みは、例えば、片面あたり１０〜３００μｍである。また、活性層１１３において、ドーパントは還元処理により全部または一部が脱ドープされていてもよい。
（負極）
負極１２は、例えば負極集電体と負極材料層とを有する。
【００４３】
負極集電体には、例えば、シート状の金属材料が用いられる。シート状の金属材料としては、例えば、金属箔、金属多孔体、パンチングメタル、エキスパンデッドメタル、エッチングメタルなどが用いられる。負極集電体の材質としては、例えば、銅、銅合金、ニッケル、ステンレス鋼などを用いることができる。
【００４４】
負極材料層は、負極活物質として、電気化学的にリチウムイオンを吸蔵および放出する材料を備えることが好ましい。このような材料としては、炭素材料、金属化合物、合金、セラミックス材料などが挙げられる。炭素材料としては、黒鉛、難黒鉛化炭素（ハードカーボン）、易黒鉛化炭素（ソフトカーボン）が好ましく、特に黒鉛やハードカーボンが好ましい。金属化合物としては、ケイ素酸化物、錫酸化物などが挙げられる。合金としては、ケイ素合金、錫合金などが挙げられる。セラミックス材料としては、チタン酸リチウム、マンガン酸リチウムなどが挙げられる。これらは単独で用いてもよく、２種以上を組み合わせて用いてもよい。なかでも、炭素材料は、負極１２の電位を低くすることができる点で好ましい。
【００４５】
負極材料層には、負極活物質の他に、導電剤、結着剤などを含ませることが望ましい。導電剤としては、カーボンブラック、炭素繊維などが挙げられる。結着剤としては、フッ素樹脂、アクリル樹脂、ゴム材料、セルロース誘導体などが挙げられる。フッ素樹脂としては、ポリフッ化ビニリデン、ポリテトラフルオロエチレン、テトラフルオロエチレン−ヘキサフルオロプロピレン共重合体などが挙げられる。アクリル樹脂としては、ポリアクリル酸、アクリル酸−メタクリル酸共重合体などが挙げられる。ゴム材料としては、スチレンブタジエンゴムが挙げられ、セルロース誘導体としてはカルボキシメチルセルロースまたはその塩などが挙げられる。
【００４６】
負極材料層は、例えば、負極活物質と、導電剤および結着剤などとを、分散媒とともに混合して負極合剤ペーストを調製し、負極合剤ペーストを負極集電体に塗布した後、乾燥することにより形成される。
【００４７】
負極１２には、予めリチウムイオンをプレドープすることが望ましい。これにより、負極１２の電位が低下するため、正極１１と負極１２の電位差（すなわち電圧）が大きくなり、電気化学デバイス１００のエネルギー密度が向上する。
【００４８】
リチウムイオンの負極１２へのプレドープは、例えば、リチウムイオン供給源となる金属リチウム膜を負極材料層の表面に形成し、金属リチウム膜を有する負極１２を、リチウムイオン伝導性を有する電解液（例えば、非水電解液）に含浸させることにより進行する。このとき、金属リチウム膜からリチウムイオンが非水電解液中に溶出し、溶出したリチウムイオンが負極活物質に吸蔵される。例えば負極活物質として黒鉛やハードカーボンを用いる場合には、リチウムイオンが黒鉛の層間やハードカーボンの細孔に挿入される。プレドープさせるリチウムイオンの量は、金属リチウム膜の質量により制御することができる。
【００４９】
負極１２にリチウムイオンをプレドープする工程は、電極群１０を組み立てる前に行なってもよく、非水電解液とともに電極群１０を電気化学デバイス１００の容器１０１に収容してからプレドープを進行させてもよい。
（セパレータ）
セパレータ１３としては、セルロース繊維製の不織布、ガラス繊維製の不織布、ポリオレフィン製の微多孔膜、織布、不織布などが好ましく用いられる。セパレータ１３の厚みは、例えば１０〜３００μｍであり、１０〜４０μｍが好ましい。
（非水電解液）
電極群１０は、非水電解液を含むことが好ましい。
【００５０】
非水電解液は、リチウムイオン伝導性を有し、リチウム塩と、リチウム塩を溶解させる非水溶媒とを含む。このとき、リチウム塩のアニオンは、正極１１へのドープと脱ドープとを、可逆的に繰り返すことが可能である。一方、リチウム塩に由来するリチウムイオンは、可逆的に負極１２に吸蔵および放出される。
【００５１】
リチウム塩としては、例えば、ＬｉＣｌＯ４、ＬｉＢＦ４、ＬｉＰＦ６、ＬｉＡｌＣｌ４、ＬｉＳｂＦ６、ＬｉＳＣＮ、ＬｉＣＦ３ＳＯ３、ＬｉＦＳＯ３、ＬｉＣＦ３ＣＯ２、ＬｉＡｓＦ６、ＬｉＢ１０Ｃｌ１０、ＬｉＣｌ、ＬｉＢｒ、ＬｉＩ、ＬｉＢＣｌ４、ＬｉＮ（ＦＳＯ２）２、ＬｉＮ（ＣＦ３ＳＯ２）２などが挙げられる。これらは１種を単独で用いても、２種以上を組み合わせて用いてもよい。なかでも、アニオンとして好適なハロゲン原子を含むオキソ酸アニオンを有するリチウム塩およびイミドアニオンを有するリチウム塩よりなる群から選択される少なくとも１種を用いることが望ましい。充電状態（充電率（ＳＯＣ）９０〜１００％）における非水電解液中のリチウム塩の濃度は、例えば、０．２〜５ｍｏｌ／Ｌである。
【００５２】
非水溶媒としては、エチレンカーボネート、プロピレンカーボネート、ブチレンカーボネートなどの環状カーボネート、ジメチルカーボネート、ジエチルカーボネート、エチルメチルカーボネートなどの鎖状カーボネート、酢酸メチル、プロピオン酸メチル、プロピオン酸エチルなどの脂肪族カルボン酸エステル、γ−ブチロラクトン、γ−バレロラクトンなどのラクトン類、１，２−ジメトキシエタン（ＤＭＥ）、１，２−ジエトキシエタン（ＤＥＥ）、エトキシメトキシエタン（ＥＭＥ）などの鎖状エーテル、テトラヒドロフラン、２−メチルテトラヒドロフランなどの環状エーテル、ジメチルスルホキシド、１，３−ジオキソラン、ホルムアミド、アセトアミド、ジメチルホルムアミド、ジオキソラン、アセトニトリル、プロピオニトリル、ニトロメタン、エチルモノグライム、トリメトキシメタン、スルホラン、メチルスルホラン、１，３−プロパンサルトンなどを用いることができる。これらは、単独で用いてもよく、２種以上を組み合わせて用いてもよい。
【００５３】
非水電解液に、必要に応じて非水溶媒に添加剤を含ませてもよい。例えば、負極１２の表面にリチウムイオン伝導性の高い被膜を形成する添加剤として、ビニレンカーボネート、ビニルエチレンカーボネート、ジビニルエチレンカーボネートなどの不飽和カーボネートを添加してもよい。
（製造方法）
以下、本発明の電気化学デバイス１００の製造方法の一例について、図２および３を参照しながら説明する。ただし、本発明の電気化学デバイス１００の製造方法はこれに限定されるものではない。
【００５４】
電気化学デバイス１００は、例えば、正極集電体１１１上にカーボン層１１２を形成する工程と、正極集電体１１１上にカーボン層１１２を介して、導電性高分子を含む活性層１１３を形成することにより正極１１を得る工程と、得られた正極１１、セパレータ１３および負極１２をこの順に積層して、電極群１０を得る工程と、得られた電極群１０を非水電解液とともに容器１０１に収容する工程と、を備える方法により製造される。
【００５５】
カーボン層１１２は、上述のように、例えば、カーボンペーストを用いて形成される。
【００５６】
活性層１１３は、上述のように、例えば、カーボン層１１２を備える正極集電体１１１の存在下で、導電性高分子層を形成し、導電性高分子層にカルボニル基を導入することにより形成される。
【００５７】
上記のようにして得られた正極１１に、リード部材（リード線１０４Ａを備えるリードタブ１０５Ａ）を接続し、負極１２に他のリード部材（リード線１０４Ｂを備えるリードタブ１０５Ｂ）を接続する。続いて、これらリード部材が接続された正極１１と負極１２との間にセパレータ１３を介在させて巻回し、図３に示すような、一端面よりリード部材が露出する電極群１０を得る。電極群１０の最外周を、巻止めテープ１４で固定する。
【００５８】
次いで、図２に示すように、電極群１０を、非水電解液（図示せず）とともに、開口を有する有底円筒形の容器１０１に収容する。封口体１０２からリード線１０４Ａ、１０４Ｂを導出する。容器１０１の開口に封口体１０２を配置し、容器１０１を封口する。具体的には、容器１０１の開口端近傍を内側に絞り加工し、開口端を、封口体１０２に対してかしめるようにカール加工する。封口体１０２は、例えば、ゴム成分を含む弾性材料で形成されている。
【００５９】
上記の実施形態では、円筒形状の巻回型の電気化学デバイスについて説明したが、本発明の適用範囲は上記に限定されず、角形形状の巻回型や積層型の電気化学デバイスにも適用することができる。
【００６０】
上記の実施形態では、円筒形状の巻回型の電気化学デバイスについて説明したが、本発明の適用範囲は上記に限定されず、角形形状の巻回型や積層型の電気化学デバイスにも適用することができる。
［実施例］
以下、実施例に基づいて、本発明をより詳細に説明するが、本発明は実施例に限定されるものではない。
（実施例１）
（１）正極の作製
厚さ３０μｍのアルミニウム箔の両面に、カーボンブラックを含むカーボン層（厚さ２μｍ）が形成された積層体を準備した。一方、アニリンおよび硫酸を含むアニリン水溶液を準備した。
【００６１】
上記積層体と対向電極とを、アニリン水溶液に浸漬し、１０ｍＡ／ｃｍ２の電流密度で２０分間、電解重合を行ない、硫酸イオン（ＳＯ４２−）がドープされた導電性高分子（ポリアニリン）の膜を、積層体の両面のカーボン層上に付着させた。
【００６２】
硫酸イオンがドープされた導電性高分子を還元し、ドープされていた硫酸イオンを脱ドープした。還元は、還元剤としてのシュウ酸を０．１ｍｏｌ／Ｌ濃度で含む水溶液に、導電性高分子の膜が形成された積層体を浸漬させることにより行なった。こうして、導電性高分子を含む活性層を形成した。次いで、活性層を十分に洗浄し、その後、乾燥を行なった。活性層の厚さは、片面あたり３５μｍであった。
【００６３】
得られた正極の活性層について、ＦＴ−ＩＲ測定装置を用いてＩＲスペクトルを測定した。このときのＩＲスペクトルを図４に示す。図４に示すように、活性層のＩＲスペクトルでは、カルボニル基の伸縮振動に由来するピークが、１６７０ｃｍ−１付近に観察された。
（２）負極の作製
厚さ２０μｍの銅箔を負極集電体として準備した。一方、ハードカーボン９７質量部と、カルボキシセルロース１質量部と、スチレンブタジエンゴム２質量部とを混合した混合粉末と、水とを、質量比で４０：６０の割合で混錬した負極合剤ペーストを調製した。負極合剤ペーストを負極集電体の両面に塗布し、乾燥して、厚さ３５μｍの負極材料層を両面に有する負極を得た。次に、負極材料層に、プレドープ完了後の電解液中での負極電位が金属リチウムに対して０．２Ｖ以下となるように計算された分量の金属リチウム層を形成した。
（３）電極群の作製
正極と負極にそれぞれリードタブを接続した後、図３に示すように、セルロース製不織布のセパレータ（厚さ３５μｍ）と、正極と、負極とを、それぞれ、交互に重ね合わせた積層体を巻回して、電極群を形成した。
（４）非水電解液の調製
プロピレンカーボネートとジメチルカーボネートとの体積比１：１の混合物に、ビニレンカーボネートを０．２質量％添加して、溶媒を調製した。得られた溶媒にリチウム塩としてＬｉＰＦ６を所定濃度で溶解させて、アニオンとしてヘキサフルオロリン酸イオン（ＰＦ６−）を有する非水電解液を調製した。
（５）電気化学デバイスの作製
開口を有する有底の容器に、電極群と非水電解液とを収容し、図２に示すような電気化学デバイスを組み立てた。その後、正極と負極との端子間に３．８Ｖの充電電圧を印加しながら２５℃で２４時間エージングし、リチウムイオンの負極へのプレドープを進行させた。得られた電気化学デバイスについて、以下の方法に従って評価した。評価結果をまとめて表１に示す。
（評価法）
（１）フロート特性
（１ａ）内部抵抗変化率ΔＤＣＲ
電気化学デバイスを３．８Ｖの電圧で充電した後、所定時間放電した際の電圧降下量から、初期の内部抵抗（初期ＤＣＲ）を求めた。
【００６４】
電気化学デバイスを、６０℃、３．６Ｖの条件で所定時間連続充電（フロート充電）したときの内部抵抗値を測定し、初期ＤＣＲを１００％としたときの内部抵抗の比率をΔＤＲ（％）とし、算出した。ΔＤＣＲの値が小さいほど、フロート特性の低下が抑制されていることを示す。
（１ｂ）容量変化率ΔＣ
電気化学デバイスを３．８Ｖの電圧で充電した後、２．５Ｖまで放電した際の放電容量（初期容量）を求めた。
【００６５】
電気化学デバイスを、６０℃、３．６Ｖの条件で所定時間連続充電（フロート充電）したときの放電容量を上記と同様にして測定し、初期容量を１００％としたときの比率をΔＣ（％）とし、算出した。ΔＣが１００％に近いほど、フロート充電時の容量低下が小さく、電気化学デバイスの信頼性が高いことを示す。
（２）耐電圧性
２０×２０ｍｍの評価用の正極を、他方の電極として金属リチウム箔を準備し、非水電解液中において、電極間に標準電極電位から５０ｍＶ毎に電圧を印加し、１時間保持後の反応電流を測定した。そして、反応電流と活物質の質量から反応電流密度を求めた。
（実施例２）
還元剤としてシュウ酸をギ酸に変更したこと以外は、実施例１と同様にして電気化学デバイスを作製し、フロート特性および信頼性の評価を行なった。
【００６６】
得られた活性層について、ＦＴ−ＩＲ測定装置を用いてＩＲスペクトルを測定したところ、図４に示されるように、カルボニル基の伸縮振動に由来するピークが、図４の点線の楕円で囲まれる１６７０ｃｍ−１付近に観察された。
（比較例１）
シュウ酸による還元に代えて、硫酸水溶液中において電気化学的に還元を行ったこと以外は、実施例１と同様にして電気化学デバイスを作製し、評価を行なった。
【００６７】
得られた活性層について、ＦＴ−ＩＲ測定装置を用いてＩＲスペクトルを測定したところ、図４に示すようにカルボニル基に由来するピークは観察されなかった。
【００６８】
実施例１〜２および比較例１のフロート特性の評価結果を図５に示す。また、容量変化率の評価結果を図６に、耐電圧性の評価結果を図７に、それぞれ示す。なお、これらの図では、実施例１〜２をＡ１〜Ａ２で表し、比較例１をＢで表した。
【００６９】
図５に示されるように、活性層がカルボニル基に由来するピークを示す実施例では、このようなピークを示さない比較例に比べて、フロート充電時の内部抵抗変化率ΔＤＣＲが小さくなっている。
【００７０】
また、図６に示されるように、実施例では、比較例に比べて、フロート充電時の容量変化ΔＣが小さくなっている。
【００７１】
つまり、実施例では、比較例に比べて、フロート特性の低下が抑制され、電気化学デバイスの信頼性が高まっていることが分かる。
【００７２】
図７からは、例えば、反応電流密度が０．０１Ａ／ｇのときの電位が、比較例１では、３．７Ｖであるのに対し、実施例１では３．９Ｖに向上していることが分かる。つまり、反応電流密度が０．０１Ａ／ｇのときに、漏れ電流が生じる電位が、３．７Ｖから３．９Ｖに向上しており、耐電圧性も向上していることが分かる。
【００７３】
なお、実施例１および２の電気化学デバイスを分解し、正極を取り出して、十分に洗浄し、活性層のＩＲスペクトルを上記と同様にして測定した。その結果、電気化学デバイスを組み立てる前の正極の活性層についての測定結果と同様に、１６７０ｃｍ−１付近に、カルボニル基の伸縮振動に由来するピークが観察された。
【産業上の利用可能性】
【００７４】
本発明に係る電気化学デバイスは、フロート特性に優れるため、各種電気化学デバイス、特にバックアップ用電源として好適である。
【符号の説明】
【００７５】
１０：電極群
１１：正極
１１１：正極集電体
１１２：カーボン層
１１３：活性層
１２：負極
１３：セパレータ
１４：巻止めテープ
１００：電気化学デバイス
１０１：容器
１０２：封口体
１０３：座板
１０４Ａ、１０４Ｂ：リード線
１０５Ａ、１０５Ｂ：リードタブ
【図１】
2018181874.tif 000003
【図２】
2018181874.tif 000004
【図３】
2018181874.tif 000005
【図４】
2018181874.tif 000006
【図５】
2018181874.tif 000007
【図６】
2018181874.tif 000008
【図７】
2018181874.tif 000009
【国際調査報告】
2018181874.tif 000010
2018181874.tif 000011
2018181874.tif 000012
2018181874.tif 000013